(57)【特許請求の範囲】
【請求項１】
硫酸バリウムとバインダーと溶剤とを含み、前記バインダーの材料にポリビニールアルコールが用いられ、該ポリビニールアルコールはその重合度が９００から１１００までの範囲内にあり、けん化度が８６モル％から９０モル％までの範囲内にあることを特徴とする白色標準塗料。
【請求項２】
前記硫酸バリウムに対する前記バインダーの存在割合が０．５質量％から６質量％までの範囲内にあることを特徴とする請求項１に記載の白色標準塗料。
【請求項３】
前記硫酸バリウムの純度が９９．９％以上であることを特徴とする請求項１に記載の白色標準塗料。
【請求項４】
蒸留水を更に含み、前記溶剤はエチルアルコールであり、前記硫酸バリウムの純度が９９．９％以上でかつその混合質量割合が４３．３質量％、前記ポリビニールアルコールの混合質量割合が２．７質量％、前記エチルアルコールの混合質量割合が２７．０質量％、蒸留水の混合質量割合が残りの質量％であることを特徴とする請求項１に記載の白色標準塗料。
【請求項５】
蒸留水を更に含み、前記溶剤はエチルアルコールであり、前記硫酸バリウムの純度が９９．９％以上でかつその混合質量割合が４４．７質量％、前記ポリビニールアルコールの混合質量割合が１．３質量％、前記エチルアルコールの混合質量割合が２７．０質量％、蒸留水の混合質量割合が残りの質量％であることを特徴とする請求項１に記載の白色標準塗料。
【発明の詳細な説明】
【０００１】
【発明の属する技術分野】
本発明は、紫外域での反射率特性の向上を図ることのできる白色標準塗料に関する。
【０００２】
【従来の技術】
白色標準塗料は、白色を定義するのに用いられ、例えば、分光透過率又は分光反射率測定装置の積分球の内壁に塗布されて、拡散反射膜を形成するのに用いられている。この白色標準塗料は、硫酸バリウム、バインダー、溶剤の少なくとも３つの成分からなっている。
【０００３】
そのバインダーは拡散反射率特性に大きく寄与すると言われ、ノウハウ的要素が大きく、塗料製造メーカー各社はバインダーの材料を公表していない。
【０００４】
【発明が解決しようとする課題】
しかしながら、市販の白色標準塗料は、その拡散反射率特性が一様ではなく、可視域の反射率特性に対して、紫外域での拡散反射率特性が低下しており、従来の市販の白色標準塗料の拡散反射率特性の改善が望まれている。
【０００５】
また、市販の白色標準塗料は、その白色標準塗料が塗布される基板との密着力が弱く、クラック等が発生し易いという問題、紫外線に対する耐候性が悪いという問題もある。
【０００６】
本発明は、上記の事情に鑑みて為されたもので、その目的とするところは、耐候性が良好でかつ紫外域での反射率特性の向上を図ることができると共に、基板に対する密着性の向上を図ることができる白色標準塗料を提供することにある。
【０００７】
【課題を解決するための手段】
請求項１に記載の白色標準塗料は、硫酸バリウムとバインダーと溶剤とを含み、前記バインダーの材料にポリビニールアルコールが用いられ、該ポリビニールアルコールはその重合度が９００から１１００までの範囲内にあり、けん化度が８６モル％から９０モル％までの範囲内にあることを特徴とする。
【０００８】
請求項１に記載の発明によれば、耐候性、紫外域での反射率特性を向上させることができる。
【０００９】
請求項２に記載の白色標準塗料は、前記硫酸バリウムに対する前記バインダーの存在割合が０．５質量％から６質量％までの範囲内にあることを特徴とする。
【００１０】
請求項２に記載の発明によれば、拡散反射率特性を低下させることなく、基板への密着力の向上を図ることができる。
【００１１】
請求項３に記載の白色標準塗料は前記硫酸バリウムの純度が９９．９％以上であることを特徴とする。
【００１２】
請求項４に記載の白色標準塗料は、蒸留水を更に含み、前記溶剤はエチルアルコールであり、前記硫酸バリウムの純度が９９．９％以上でかつその混合質量割合が４３．３質量％、前記ポリビニールアルコールの混合質量割合が２．７質量％、前記エチルアルコールの混合質量割合が２７．０質量％、蒸留水の混合質量割合が残りの質量％であることを特徴とする。
【００１３】
請求項５に記載の白色標準塗料は、蒸留水を更に含み、前記溶剤はエチルアルコールであり、前記硫酸バリウムの純度が９９．９％以上でかつその混合質量割合が４４．７質量％、前記ポリビニールアルコールの混合質量割合が１．３質量％、前記エチルアルコールの混合質量割合が２７．０質量％、蒸留水の混合質量割合が残りの質量％であることを特徴とする。
【００１４】
【発明の実施の形態】
[発明の実施の形態１]
この発明の実施の形態１では、白色標準塗料は、硫酸バリウムとバインダーと溶剤と蒸留水とを含み、硫酸バリウムには純度が９９．９％以上のもの、いわゆる、高純度のものが用いられている。また、バインダーの材料にポリビニールアルコールが用いられ、そのポリビニールアルコールはその重合度が９００から１１００までの範囲内にあり、かつ、けん化度が８６モル％から９０モル％までの範囲内にあるものが用いられ、主溶剤には蒸留水が用いられ、エチルアルコールは水に溶解している。
【００１５】
また、この白色標準塗料の混合質量比は、以下に記載する通りである。
【００１６】
硫酸バリウム                                …４３．３質量％
ポリビニールアルコール                      …  ２．７質量％
エチルアルコール（試薬１級以上が望ましい）  …２７．０質量％
蒸留水（電導率１０マイクロ／ｃｍ以下）      …残り
ここで、バインダーにポリビニールアルコールを用いた理由は、バインダーとしての材料が拡散反射率特性に影響を与えるからである。そこで、試行錯誤を繰り返して、後述する基板への密着性、紫外域での反射率とその耐候性とを考慮する観点から選定したものである。
【００１７】
また、ポリビニールアルコールの重合度を９００から１１００までの範囲内とし、かつ、けん化度を８６モル％から９０モル％までの範囲内としたのは、溶剤に対する溶解性（重合度が１１００よりも大きいと溶解しにくくなる）、塗膜としたときの耐水性（重合度が９００よりも小さいと水に溶け易くなる）を考慮したからである。
【００１８】
このバインダーの溶剤に対する溶解性が良好であると、硫酸バリウムを均一に分散させることができ、硫酸バリウムが均一に分散されること及びけんか度が適正されることによってその拡散反射率特性が向上し、その結果、紫外域での反射率特性が改善されることになる。
【００１９】
その硫酸バリウムに対するポリビニールアルコールの混合質量比は、ここでは、４３．３質量％対２．７質量％であるが、硫酸バリウムに対するバインダーの混合質量割合は０．５質量％から６質量％までの範囲内にあれば良い。
【００２０】
この混合質量割合が０．５質量％未満であると、図示を略す基板に白色標準塗料を塗布して反射膜を形成したときに、その反射膜の基板に対する密着力が低下すると共に塗膜としたときの凝集力が低下し、混合質量割合が６質量％よりも大きいと、反射膜を形成したときにその拡散反射率が全体的に低下すると考えられたからである。
【００２１】
基板を構成する材料がポリカーボネートの場合には、混合質量割合が０．５質量％でもその密着性は良好であり、基板を構成する材料がガラス、金属の場合には、その混合質量割合が０．１質量％程度でも密着力は良好であるが、混合質量割合は０．５質量％以上とするのが基板に対する密着性の観点から望ましい。
【００２２】
また、蒸留水を用いた理由は、拡散反射率を低下させるゴミ、鉄サビなどの異物を除去するためである。
【００２３】
また、エチルアルコールを副溶剤に用いた理由は、塗膜の成膜性、水との相溶性、労働安全性、環境保全性を考慮したからである。
【００２４】
図１はポリビニールアルコールのけん化度を変化させて、その拡散反射率特性を測定したものである。
【００２５】
符号Ｒ１は市販の白色標準塗料（市販品Ｒ１）の反射率特性を示す。この市販の白色標準塗料の各波長での反射率を１００として、本発明の白色標準塗料の反射率特性を比較説明する。
【００２６】
符号Ｂはけん化度が８０モル％から８６モル％の範囲内にあるポリビニールアルコールをバインダーとして用いて作製した白色標準塗料（試作品Ｂ１）の反射率特性を示し、符号Ｈ１はけん化度が８６％から９０モル％の範囲内にあるポリビニールアルコールをバインダーとして用いて作製した白色標準塗料（試作品Ｈ１）の反射率特性を示している。
【００２７】
この図１から明らかなように、試作品Ｂ１の白色標準塗料の拡散反射率特性は市販品のものとほとんど変わらないが、試作品Ｈ１の拡散反射率特性は市販品の拡散反射率特性に対して全体的に向上している。
【００２８】
[発明の実施の形態２]
この発明の実施の形態２では、硫酸バリウムとポリビニールアルコールとの質量比を変えてみた。
【００２９】
ここでは、この白色標準塗料の混合質量比は、以下に記載する通りである。
【００３０】
硫酸バリウム          …４４．７質量％
ポリビニールアルコール…  １．３質量％
エチルアルコール      …２７．０質量％
蒸留水                …残り
図２はけん化度が８６モル％から９０モル％の範囲内にあるポリビニールアルコールの硫酸バリウムに対する質量比を変化させて拡散反射率特性を測定したものである。
【００３１】
符号Ｒ２は図１に示す市販品Ｒ１の拡散反射率特性と同じものを示し、符号Ｈ２は図１に示す試作品Ｈ１の拡散反射率特性と同じものを示し、符号Ｈ３はけん化度が８６％から９０モル％の範囲内にあるポリビニールアルコールをバインダーとして用いてかつポリビニールアルコールに対する硫酸バリウムの混合質量比を１．３質量％／４４．７質量％として白色標準塗料（試作品Ｈ３）を作製したときの拡散反射率特性を示している。
【００３２】
この図２から明らかなように、ポリビニールアルコールの硫酸バリウムに対する混合質量比を小さくすると、その拡散反射率特性は向上する。
【００３３】
しかしながら、ポリビニールアルコールの硫酸バリウムに対する混合質量比を小さくすると拡散反射率特性は向上するが、既述したように基板に対する密着力が低下するため、拡散反射率特性と基板に対する密着力とを総合的に考慮すると、ポリビニールアルコールの硫酸バリウムに対する混合質量割合は３質量％から６質量％までの範囲内にすることが望ましい。
【００３４】
【発明の効果】
本発明によれば、耐候性が良好でかつ紫外域での反射率特性の向上を図ることができると共に、基板に対する密着性の向上を図ることができる。
【図面の簡単な説明】
【図１】 発明の実施の形態１に係わる白色標準塗料の拡散反射率特性の比較説明図である。
【図２】 発明の実施の形態２に係わる白色標準塗料の拡散反射率特性の比較説明図である。
【図１】
0004498515.tif 000002
【図２】
0004498515.tif 000003